(57)【要約】【課題】画像流れを抑制する静電荷像現像用トナーを提供すること。【解決手段】アンモニウムイオンを残留するトナー粒子と、外添剤として塩素化合物を含むシリカ粒子と、を有する静電荷像現像用トナーである。【選択図】図１
2012068307.tif 000002
【特許請求の範囲】
【請求項１】
アンモニウムイオンが残留するトナー粒子と、外添剤として塩素化合物を含むシリカ粒子と、を有する静電荷像現像用トナー。
【請求項２】
前記トナー粒子が、アゾ基を持つ顔料を含む請求項１に記載の静電荷像現像用トナー。
【請求項３】
請求項１又は２に記載の静電荷像現像用トナーを含む静電荷像現像剤。
【請求項４】
請求項１又は２に記載の静電荷像現像用トナーを収容し、画像形成装置に脱着されるトナーカートリッジ。
【請求項５】
請求項３に記載の静電荷像現像剤を収容し、前記静電荷像現像剤により、像保持体上に形成された静電荷像をトナー像として現像する現像手段を備え、
画像形成装置に脱着されるプロセスカートリッジ。
【請求項６】
像保持体と、
前記像保持体の表面を帯電する帯電手段と、
帯電した前記像保持体の表面に静電荷像を形成する静電荷像形成手段と、
請求項３に記載の静電荷像現像剤を収容し、前記静電荷像現像剤により、前記像保持体上に形成された前記静電荷像をトナー像として現像する現像手段と、
前記像保持体上に形成された前記トナー像を被転写体上に転写する転写手段と、
前記被転写体上に転写された前記トナー像を定着する定着手段と、
を備える画像形成装置。
【請求項７】
前記像保持体の表面に接触し、前記像保持体の表面をクリーニングするクリーニングブレードを有するクリーニング手段を備え、
前記クリーニングブレードにおける前記像保持体との接触部に堆積する堆積物中のＳｉ含有量が、前記静電荷像現像用トナー中のＳｉ含有量よりも多い請求項６に記載の画像形成装置。
【請求項８】
前記帯電手段が、エピクロロヒドリンゴムを含んで構成される表面層を持つ接触方式の帯電部材を有する請求項６又は７に記載の画像形成装置。
【請求項９】
前記帯電手段が、前記帯電部材の表面に接触し、前記帯電部材の表面をクリーニングするクリーニング部材を有する請求項８に記載の画像形成装置。
【請求項１０】
像保持体の表面を帯電する帯電工程と、
帯電した前記像保持体の表面に静電荷像を形成する静電荷像形成工程と、
請求項３に記載の静電荷像現像剤により、前記像保持体上に形成された前記静電荷像をトナー像として現像する現像工程と、
前記像保持体上に形成された前記トナー像を被転写体上に転写する転写工程と、
前記被転写体上に転写された前記トナー像を定着する定着工程と、
を有する画像形成方法。
【請求項１１】
前記像保持体の表面に接触するクリーニングブレードにより、前記像保持体の表面をクリーニングするクリーニング工程を有し、
前記クリーニングブレードにおける前記像保持体との接触部に堆積する堆積物中のＳｉ含有量が、前記静電荷像現像用トナー中のＳｉ含有量よりも多い請求項１０に記載の画像形成方法。
【請求項１２】
前記帯電工程が、エピクロロヒドリンゴムを含んで構成される表面層を持つ接触方式の帯電部材により、像保持体の表面を帯電する帯電工程である請求項１０又は１１に記載の画像形成方法。
【請求項１３】
前記帯電部材の表面に接触するクリーニング部材により、前記帯電部材の表面をクリーニングするクリーニング工程を有する請求項１２に記載の画像形成方法。
【発明の詳細な説明】
【技術分野】
【０００１】
本発明は、静電荷像現像用トナー、静電荷像現像剤、トナーカートリッジ、プロセスカートリッジ、画像形成装置、及び画像形成方法に関するものである。
【背景技術】
【０００２】
近年、プリンタやコピー機を中心とする画像形成装置が広く普及しており、画像形成装置を構成する様々な要素に関する技術も広く普及している。画像形成装置の中でも電子写真方式を採用している画像形成装置では、感光体（像保持体）をはじめとする感光体を帯電装置を用いて帯電させ、帯電した感光体上に周囲の電位とは電位が異なる静電潜像を形成することによって印刷したいパターンの形成が行われることが多く、このようにして形成された静電潜像は、トナーで現像された後、最終的に記録用紙などの記録媒体上に転写される。
【０００３】
ここで、特許文献1には、熱定着装置が発生する熱を熱風として潜像担持体に吹きつけ、窒素酸化物の付着を抑制する技術が提案されている。
また、特許文献２〜４には、トナー中に存在するアンモニアやアンモニウム化合物の量を抑制する技術が提案されている。
【先行技術文献】
【特許文献】
【０００４】
【特許文献１】特開平４−３１１９７１号公報
【特許文献２】特開２００９−１５１２４１号公報
【特許文献３】特開２００９−２２９９１９号公報
【特許文献４】特開２０１０−６０６８５号公報
【発明の概要】
【発明が解決しようとする課題】
【０００５】
本発明の課題は、外添剤として塩素化合物を含むシリカ粒子を含まない場合に比べ、画像流れを抑制する静電荷像現像用トナーを提供することである。
【課題を解決するための手段】
【０００６】
上記課題は、以下の手段により解決される。即ち、
請求項１に係る発明は、
アンモニウムイオンが残留するトナー粒子と、外添剤として塩素化合物を含むシリカ粒子と、を有する静電荷像現像用トナー。
請求項２に係る発明は、
前記トナー粒子が、アゾ基を持つ顔料を含む請求項１に記載の静電荷像現像用トナー。
請求項３に係る発明は、
請求項１又は２に記載の静電荷像現像用トナーを含む静電荷像現像剤。
請求項４に係る発明は、
請求項１又は２に記載の静電荷像現像用トナーを収容し、画像形成装置に脱着されるトナーカートリッジ。
請求項５に係る発明は、
請求項３に記載の静電荷像現像剤を収容し、前記静電荷像現像剤により、像保持体上に形成された静電荷像をトナー像として現像する現像手段を備え、
画像形成装置に脱着されるプロセスカートリッジ。
請求項６に係る発明は、
像保持体と、
前記像保持体の表面を帯電する帯電手段と、
帯電した前記像保持体の表面に静電荷像を形成する静電荷像形成手段と、
請求項３に記載の静電荷像現像剤を収容し、前記静電荷像現像剤により、前記像保持体上に形成された前記静電荷像をトナー像として現像する現像手段と、
前記像保持体上に形成された前記トナー像を被転写体上に転写する転写手段と、
前記被転写体上に転写された前記トナー像を定着する定着手段と、
を備える画像形成装置。
【０００７】
請求項７に係る発明は、
前記像保持体の表面に接触し、前記像保持体の表面をクリーニングするクリーニングブレードを有するクリーニング手段を備え、
前記クリーニングブレードにおける前記像保持体との接触部に堆積する堆積物中のＳｉ含有量が、前記静電荷像現像用トナー中のＳｉ含有量よりも多い請求項６に記載の画像形成装置。
【０００８】
請求項８に係る発明は、
前記帯電手段が、エピクロロヒドリンゴムを含んで構成される表面層を持つ接触方式の帯電部材を有する請求項６又は７に記載の画像形成装置。
【０００９】
請求項９に係る発明は、
前記帯電手段が、前記帯電部材の表面に接触し、前記帯電部材の表面をクリーニングするクリーニング部材を有する請求項８に記載の画像形成装置。
【００１０】
請求項１０に係る発明は、
像保持体の表面を帯電する帯電工程と、
帯電した前記像保持体の表面に静電荷像を形成する静電荷像形成工程と、
請求項３に記載の静電荷像現像剤により、前記像保持体上に形成された前記静電荷像をトナー像として現像する現像工程と、
前記像保持体上に形成された前記トナー像を被転写体上に転写する転写工程と、
前記被転写体上に転写された前記トナー像を定着する定着工程と、
を有する画像形成方法。
【００１１】
請求項１１に係る発明は、
前記像保持体の表面に接触するクリーニングブレードにより、前記像保持体の表面をクリーニングするクリーニング工程を有し、
前記クリーニングブレードにおける前記像保持体との接触部に堆積する堆積物中のＳｉ含有量が、前記静電荷像現像用トナー中のＳｉ含有量よりも多い請求項１０に記載の画像形成方法。
【００１２】
請求項１２に係る発明は、
前記帯電工程が、エピクロロヒドリンゴムを含んで構成される表面層を持つ接触方式の帯電部材により、像保持体の表面を帯電する帯電工程である請求項１０又は１１に記載の画像形成方法。
【００１３】
請求項１３に係る発明は、
前記帯電部材の表面に接触するクリーニング部材により、前記帯電部材の表面をクリーニングするクリーニング工程を有する請求項１２に記載の画像形成方法。
【発明の効果】
【００１４】
請求項１に係る発明によれば、外添剤として塩素化合物を含むシリカ粒子を含まない場合に比べ、画像流れを抑制する静電荷像現像用トナーが提供できる。
請求項２に係る発明によれば、トナー粒子がアゾ基を持つ顔料を含まない場合に比べ、画像流れを抑制する静電荷像現像用トナーが提供できる。
請求項３、４、５、６に係る発明によれば、外添剤として塩素化合物を含むシリカ粒子を含まない静電荷像現像用トナーを適用した場合に比べ、画像流れを抑制する静電荷像現像剤、トナーカートリッジ、プロセスカートリッジ、画像形成装置が提供できる。
請求項７に係る発明によれば、クリーニングブレードにおける像保持体との接触部に堆積する堆積物中のＳｉ含有量が静電荷像現像用トナー中のＳｉ含有量よりも少ない場合に比べ、画像流れを抑制する画像形成装置が提供できる。
請求項８に係る発明によれば、エピクロロヒドリンゴムを含んで構成される表面層を持つ接触方式の帯電部材を備える画像形成装置であっても、画像流れを抑制する画像形成装置が提供できる。
請求項９に係る発明によれば、帯電部材の表面をクリーニングするクリーニング部材を備えない場合に比べ、エピクロロヒドリンゴムを含んで構成される表面層を持つ接触方式の帯電部材を備える画像形成装置において、画像流れを抑制する画像形成装置が提供できる。
請求項１０に係る発明によれば、外添剤として塩素化合物を含むシリカ粒子を含まない静電荷像現像用トナーを適用した場合に比べ、画像流れを抑制する画像形成方法が提供できる。
請求項１１に係る発明によれば、クリーニングブレードにおける像保持体との接触部に堆積する堆積物中のＳｉ含有量が静電荷像現像用トナー中のＳｉ含有量よりも少ない場合に比べ、画像流れを抑制する画像形成方法が提供できる。
請求項１２に係る発明によれば、エピクロロヒドリンゴムを含んで構成される表面層を持つ接触方式の帯電部材を備える画像形成装置であっても、画像流れを抑制する画像形成装置が提供できる。
請求項１３に係る発明によれば、帯電部材の表面をクリーニングするクリーニング工程を有さない場合に比べ、エピクロロヒドリンゴムを含んで構成される表面層を持つ接触方式の帯電部材による帯電工程を有する画像形成方法において、画像流れを抑制する画像形成方法が提供できる。
【図面の簡単な説明】
【００１５】
【図１】本実施形態に係る画像形成装置を示す概略構成図である。
【図２】本実施形態に係るプロセスカートリッジを示す概略構成図である。示す図である。
【発明を実施するための形態】
【００１６】
以下、本発明の一例である実施形態について図面を参照しつつ、説明する。
【００１７】
図１は、本実施形態に係る画像形成装置を示す概略構成図である。
本実施形態に係る画像形成装置１０１は、図１に示すように、像保持体１０を備え、その周囲に、像保持体１０の表面を帯電する帯電装置１２（帯電手段の一例）と、帯電装置１２により帯電された像保持体１０を露光して静電荷像（静電潜像）を形成する露光装置１４（静電荷像形成手段の一例）と、静電荷像現像剤を収容し、静電荷像現像剤により、像保持体１０の表面に形成された静電荷像をトナー像として現像する現像装置１６（現像手段の一例）と、現像装置１６により形成したトナー像を被転写体Ａに転写する転写装置１８と、転写後の像保持体１０表面をクリーニングするクリーニング装置２０（クリーニング手段の一例）と、を備える。
また、本実施形態に係る画像形成装置１０１は、転写装置１８により被転写体Ａに転写されたトナー像を定着する定着装置２２（定着手段の一例）を備える。
【００１８】
そして、帯電装置１２は、例えば、像保持体１０の表面を帯電する帯電部材１２１であって、エピクロロヒドリンゴムを含んで構成される表面層を持つ接触方式の帯電部材１２１と、帯電部材１２１に接触配置されたクリーニング部材１２２と、帯電部材１２１及びクリーニング部材１２２の軸方向両端を各部材が回転自在となるように保持する導電性軸受け１２３（導電性ベアリング）と、導電性軸受け１２３の一方に接続された電源（不図示）と、が配設された帯電装置が適用されている。
【００１９】
以下、各構成の一例につき説明する。
【００２０】
−静電荷像現像剤−
静電荷像現像剤は、静電荷像現像用トナー（以下、トナーと称する）を含んで構成され、トナー単独の一成分現像剤であっても、キャリアと混合した二成分現像剤であってもよい。
【００２１】
まず、トナーについて説明する。
トナーは、アンモニウムイオンを残留したトナー粒子（例えば、アンモニウムイオンの残留量が０．０１ｐｐｍ以上２０ｐｐｍ以下（望ましくは０．１ｐｐｍ以上１０ｐｐｍ以下、より望ましくは０．２ｐｐｍ以上２ｐｐｍ以下）のトナー粒子）と、外添剤として塩素化合物を含むシリカ粒子と、を有するトナーが適用される。
【００２２】
トナー粒子に含まれるアンモニウムイオンは、結着樹脂の合成の際（例えば乳化時の中和剤として添加する際等）、トナー粒子の製造の際（例えば水中での分散状態を維持するため添加する際等）に混入されるものであり、また、湿式法に限らず混練粉砕法においても混練時に過剰な発熱を抑制するために微量なアンモニアを含む水を混練物に接触させて冷却する場合があるが、これらアンモニウムイオンが完全に除去し切れず、残留するものである。
【００２３】
ここで、トナー粒子には、アンモニウムイオンが上記範囲の残留量で含むが、このアンモニウムイオンを上記範囲に制御する方法としては、例えば
１）洗浄工程を低いpHの水溶液中でかつ多くの回数を実施する方法、
２）乾燥工程を高温でかつ長時間実施する方法、
３）アンモニアとアンモニア以外の例えば水酸化ナトリウムなどのアルカリを用いる方法、
４）トナーを作製後、減圧にて揮発分と共に除去する方法、
等が挙げられる。
なお、アンモニウムイオンを含まないトナー粒子の場合、たとえば、上記３）のように他のアルカリを用いた場合、樹脂粒子の分散径の分布が不安定になりやすく、その結果、トナーに小粒径の粒子が生じやすくなる。小粒径の粒子は粒子間の凝集を生じやすく、その際粒子界面に水分が残留しやすくなり、この水分が像流れを引き起こす場合がある。
【００２４】
アンモニウムイオン残留量の測定方法は、次のようにして行う。
水中にトナー（トナー粒子）を分散し、トナー中に含まれる樹脂のガラス転移温度又は融点以上の温度で超音波分散を行い、水中にアンモニウムイオンを抽出した後、イオンクロマトグラフィーにより分析することにより、トナー中のアンモウムイオン含有量を求める。
具体的には、まず、２００ｍｌの蓋付きのフラスコにトナー（トナー粒子）０．５ｇと純水にポリビニルアルコールを１．０質量％含有した分散液１００ｍｌとを入れたトナー分散液が、トナー中に含まれる樹脂のガラス転移温度より高い温度となる８０℃の条件下で、超音波分散機（アズワン社製、型番：ＵＳＤ−４Ｒ、２８ｋＨｚ）により３０分間分散を行い、その後、トナー分散液を吸引ろ過したろ液をイオンクロマトグラフ装置（日本ダイオネクス社製、型番ＩＣＳ−２０００）により分析し、トナー中のアンモニウムイオン含有量を求める。
なお、分析条件は、陽イオン分離カラム：日本ダイオネクス（株）製 ＩｏｎＰａｃＣＳ１２Ａ、陽イオンガードカラム：日本ダイオネクス（株）製 ＩｏｎＰａｃＣＧ１２Ａ、溶離液：メタンスルフォン酸 ２０ｍＭ、流速：１ｍｌ/min、温度：３５℃、検出法：電気伝導度法（サプレッサー方式）とする。
【００２５】
トナー粒子の構成について説明する。
トナー粒子は、例えば、結着樹脂と、着色剤と、必要に応じて離型剤等のその他添加剤を含んで構成される。
【００２６】
結着樹脂としては、特に制限はないが、例えば、スチレン、パラクロロスチレン、α−メチルスチレン等のスチレン類；アクリル酸メチル、アクリル酸エチル、アクリル酸ｎ−プロピル、アクリル酸ｎ−ブチル、アクリル酸ラウリル、アクリル酸２−エチルヘキシル、メタクリル酸メチル、メタクリル酸エチル、メタクリル酸ｎ−プロピル、メタクリル酸ラウリル、メタクリル酸２−エチルヘキシル等のビニル基を有するエステル類；アクリロニトリル、メタクリロニトリル等のビニルニトリル類；ビニルメチルエーテル、ビニルイソブチルエーテル等のビニルエーテル類；ビニルメチルケトン、ビニルエチルケトン、ビニルイソプロペニルケトン等のビニルケトン類；エチレン、プロピレン、ブタジエンなどのポリオレフィン類などの単量体からなる単独重合体、又はこれらを２種以上組み合せて得られる共重合体、さらにはこれらの混合物が挙げられる。また、エポキシ樹脂、ポリエステル樹脂、ポリウレタン樹脂、ポリアミド樹脂、セルロース樹脂、ポリエーテル樹脂等、非ビニル縮合樹脂、又は、これらと前記ビニル樹脂との混合物や、これらの共存下でビニル系単量体を重合して得られるグラフト重合体等が挙げられる。
【００２７】
スチレン樹脂、（メタ）アクリル樹脂、スチレン−（メタ）アクリル系共重合樹脂は、例えば、スチレン系単量体及び（メタ）アクリル酸系単量体を、単独又は適宜組み合わせて公知の方法により得られる。なお、「（メタ）アクリル」とは、「アクリル」及び「メタクリル」のいずれをも含む表現である。
ポリエステル樹脂は、多価カルボン酸と多価アルコールとの中から好適なものを選択して組合せ、例えば、エステル交換法又は重縮合法等、従来公知の方法を用いて合成することで得られる。
【００２８】
スチレン樹脂、（メタ）アクリル樹脂及びこれらの共重合樹脂を結着樹脂として使用する場合、重量平均分子量Ｍｗが２０，０００以上１００，０００以下、数平均分子量Ｍｎが２，０００以上３０，０００以下の範囲のものを使用することが好ましい。他方、ポリエステル樹脂を結着樹脂として使用する場合は、重量平均分子量Ｍｗが５，０００以上４０，０００以下、数平均分子量Ｍｎが２，０００以上１０，０００以下の範囲のものを使用することが好ましい。
【００２９】
着色剤について説明する。
着色剤としては、公知の着色剤であれば特に限定されないが、例えば、ファーネスブラック、チャンネルブラック、アセチレンブラック、サーマルブラック等のカーボンブラック、ベンガラ、紺青、酸化チタン等の無機顔料、ファストイエロー、ジスアゾイエロー、ピラゾロンレッド、キレートレッド、ブリリアントカーミン、パラブラウン等のアゾ顔料、銅フタロシアニン、無金属フタロシアニン等のフタロシアニン顔料、フラバントロンイエロー、ジブロモアントロンオレンジ、ペリレンレッド、キナクリドンレッド、ジオキサジンバイオレット等の縮合多環系顔料が挙げられる。
【００３０】
着色剤は、必要に応じて表面処理された着色剤を用いてもよく、分散剤と併用してもよい。また、着色剤は、複数種を併用してもよい。
【００３１】
これらの中も、着色剤としては、アゾ基を持つ顔料が好適である。
アゾ基を持つ顔料は、例えば塩酸を代表とする鉱酸の存在下でアゾ化反応により合成された顔料であり、酸成分が残留しやすいため、結果的にトナーのアンモニアを除去しやすくなるため好適である。
アゾ基を持つ顔料として具体的には、例えばファストイエロー、ジスアゾイエロー、ピラゾロンレッド、キレートレッド、ブリリアントカーミン、パラブラウン等が挙げられる。
【００３２】
着色剤の含有量としては、結着樹脂１００質量部に対して、１質量部以上３０質量部以下の範囲が望ましい。
【００３３】
離型剤について説明する。
離型剤としては、例えば、炭化水素系ワックス；カルナウバワックス、ライスワックス、キャンデリラワックス等の天然ワックス；モンタンワックス等の合成或いは鉱物・石油系ワックス；脂肪酸エステル、モンタン酸エステル等のエステル系ワックス；などが挙げられるが、これに限定されるものではない。
【００３４】
離型剤の融点は、保存性の観点から、５０℃以上であることが望ましく、６０℃以上であることがより望ましい。また、耐オフセット性の観点から、１１０℃以下であることが望ましく、１００℃以下であることがより望ましい。
【００３５】
離型剤の含有量は、１質量％以上１５質量％以下が望ましく、２質量％以上１２質量％以下がより望ましく、３質量％以上１０質量％以下がさらにより望ましい。
【００３６】
その他添加剤について説明する。
その他の内添剤としては、例えば、磁性体、帯電制御剤、無機粉体等が挙げられる。
【００３７】
トナー粒子の特性について説明する。
トナー粒子は、単層構造であっても、芯部と前記芯部を被覆する被覆層とで構成される構造（所謂コア／シェル構造）であってもよい。
【００３８】
トナー粒子の体積平均粒径は、例えば２μｍ以上１５μｍ以下であり、望ましくは３μｍ以上１０μｍ以下である。
なお、トナー粒子の体積平均粒径の測定法としては、分散剤として界面活性剤、望ましくはアルキルベンゼンスルホン酸ナトリウムの５質量％水溶液２ｍｌ中に、測定試料を０．５ｍｇ以上５０ｍｇ以下加え、これを前記電解液１００ｍｌ以上１５０ｍｌ以下中に添加した。この測定試料を懸濁させた電解液を超音波分散器で約１分間分散処理を行い、前記コールターマルチサイザーＩＩ型（ベックマン−コールター社製）により、アパーチャー径が１００μｍのアパーチャーを用いて、粒径が２．０μｍ以上６０μｍ以下の範囲の粒子の粒度分布を測定する。測定する粒子数は５０，０００とする。
得られた粒度分布を分割された粒度範囲（チャンネル）に対し、小粒径側から体積累積分布を引いて、累積５０％となる粒径を体積平均粒径Ｄ５０ｖとする。
【００３９】
外添剤について説明する。
外添剤としては、塩素化合物を含むシリカ粒子が適用される。
塩素化合物を含むシリカ粒子は、シリカ粒子を例えば疎水化処理する段階で処理剤の安定化のために用いられるものや、処理剤そのものが塩構造を有するものを使用して得られたシリカ粒子、つまり塩素を含むシリカ粒子等が挙げられる。
塩素化合物として具体的には、塩酸、塩素酸、亜塩素酸、次亜塩素酸、過塩素酸、クロロ酢酸等である。
なお、シリカ粒子に含む塩素化合物は、ＸＰＳによる塩素の有無により確認される。
【００４０】
外添剤としては、塩素化合物を含むシリカ粒子以外に、他の無機粒子を併用してもよい。他の無機粒子として、ＴｉＯ２、Ａｌ２Ｏ３、ＣｕＯ、ＺｎＯ、ＳｎＯ２、ＣｅＯ２、Ｆｅ２Ｏ３、ＭｇＯ、ＢａＯ、ＣａＯ、Ｋ２Ｏ、Ｎａ２Ｏ、ＺｒＯ２、ＣａＯ・ＳｉＯ２、Ｋ２Ｏ・（ＴｉＯ２）ｎ、Ａｌ２Ｏ３・２ＳｉＯ２、ＣａＣＯ３、ＭｇＣＯ３、ＢａＳＯ４、ＭｇＳＯ４等が挙げられる。
【００４１】
外添剤の表面は、予め疎水化処理をしてもよい。疎水化処理は、例えば疎水化処理剤に無機粒子を浸漬する等して行う。疎水化処理剤は特に制限されないが、例えば、シラン系カップリング剤、シリコーンオイル、チタネート系カップリング剤、アルミニウム系カップリング剤等が挙げられる。これらは１種単独で使用してもよいし、２種以上を併用してもよい。
疎水化処理剤の量としては、通常、例えば、無機粒子１００質量部に対して、１質量部以上１０質量部程度である。
【００４２】
外添剤の外添量としては、例えば、トナー粒子１００質量部に対して０．５質量部以上２．５質量部以下がよい。
【００４３】
本実施形態に係るトナーの製造方法について説明する。
まず、トナー粒子は、乾式製法（例えば、混練粉砕法等）、湿式製法（例えば凝集合一法、懸濁重合法、溶解懸濁造粒法、溶解懸濁法、溶解乳化凝集合一法等）のいずれにより製造してもよい。これらの製法に特に制限はなく、周知の製法が採用される。
【００４４】
トナー粒子を凝集合一法により製造する場合、例えば、結着樹脂の粒子を含む分散液と、必要に応じて着色剤の粒子を含む分散液及び離型剤の粒子を含む分散液とを準備し、これら分散液を混合して、各粒子を凝集させて凝集粒子が分散された分散液を作製する。続いて、例えば結着樹脂のガラス転移温度以上の温度に加熱して、この凝集粒子を融合・合一して、トナー粒子を得る。
【００４５】
また、コア／シェル構造を持つトナー粒子を凝集合一法により製造する場合は、例えば、結着樹脂の粒子を含む分散液と、必要に応じて着色剤の粒子を含む分散液及び離型剤の粒子を含む分散液とを準備し、これら分散液を混合して、各粒子を凝集させて凝集粒子が分散された分散液を作製する。結着樹脂の粒子を含む分散液を、上記凝集粒子が分散された分散液と混合し、凝集粒子の表面に各粒子を付着させる。続いて、例えば結着樹脂のガラス転移温度以上の温度に加熱して、この各粒子が表面に付着した凝集粒子を融合・合一して、トナー粒子を得る。
【００４６】
そして、本実施形態に係るトナーは、例えば、得られたトナー粒子に、外添剤を添加し、混合することにより製造される。混合は、例えばＶブレンダーやヘンシュルミキサー、レディーゲミキサーなどによっておこなうことがよい。更に、必要に応じて、振動師分機、風力師分機などを使ってトナーの粗大粒子を取り除いてもよい。
【００４７】
次に、キャリアについて説明する。
キャリアとしては、特に制限はなく、公知のキャリアが挙げられる。キャリアとしては、例えば、樹脂コートキャリア、磁性分散型キャリア、樹脂分散型キャリア等が挙げられる。
【００４８】
ここで、トナーとキャリアとを混合した二成分現像剤における、トナーとキャリアとの混合比（質量比）は、トナー：キャリア＝１：１００乃至３０：１００程度の範囲が望ましく、３：１００乃至２０：１００程度の範囲がより望ましい。
【００４９】
−像保持体−
像保持体１０は、特に制限なく、公知の感光体が適用されるが、電荷発生層と電荷輸送層を分離した、いわゆる機能分離型と呼ばれる構造の有機感光体が好適に適用される。また、像保持体１０は、その表面層が電荷輸送性を有し架橋構造を有するシロキサン系樹脂、フェノール系樹脂で構成された感光体も好適に適用される。
【００５０】
−露光装置−
露光装置１４としては、例えば、レーザー光学系やＬＥＤアレイ等が適用される。
【００５１】
−帯電装置−
帯電装置１２は、例えば、像保持体１０の表面を帯電する帯電部材１２１と、クリーニング部材１２２と、が特定の食い込み量で接触している配置されている。そして、帯電部材１２１のシャフト及びクリーニング部材１２２のシャフトの軸方向両端は、各部材が回転自在となるように導電性軸受け１２３（導電性ベアリング）で保持されている。導電性軸受け１２３の一方には電源（不図示）が接続されている。
【００５２】
帯電部材１２１について説明する。
帯電部材１２１は、例えば、シャフトと、シャフトの外周面に配設された弾性層と、を有するロール部材である。表面層を構成する弾性層が、エピクロロヒドリンゴムを含んで構成されている。
なお、帯電部材１２１は、最外層となる表面層がエピクロロヒドリンゴムを含んで構成されていれば、特に制限はなく、弾性層とシャフトとの間に配設される接着層（プライマー層）を設けた構成、その他中間層を設けた構成であってもよい。
また、帯電部材１２１は、ロール状部材に限られず、無端ベルト状部材であってもよいし、シート状部材であってもよい。
【００５３】
帯電部材１２１を構成するシャフトは、導電性の棒状部材であり、例えば、その材質としては鉄（快削鋼等），銅，真鍮，ステンレス，アルミニウム，ニッケル等の金属が挙げられる。また、帯電部材１２１を構成するシャフトとしては、外周面にメッキ処理を施した部材（例えば樹脂や、セラミック部材）、導電剤が分散された部材（例えば樹脂や、セラミック部材）等も挙げられる。帯電部材１２１を構成するシャフトは、中空状の部材（筒状部材）であってもよし、非中空状の部材であってもよい。ここで、導電性とは、体積抵抗率が１０１３Ωｃｍ未満を意味する。
【００５４】
一方、帯電部材１２１を構成する弾性層は、例えば、エピクロロヒドリンゴムと、必要に応じて導電剤等その他添加剤と、を含んで構成される。
【００５５】
エピクロロヒドリンゴムとしては、例えば、エピクロロヒドリン単独の重合ゴムであってもよいし、エピクロロヒドリン−エチレンオキシド共重合ゴム、エピクロロヒドリン−エチレンオキシド−アリルグリシジルエーテル共重合ゴム等の共重合ゴムであってもよい。
エピクロロヒドリンゴムとして具体的には、例えば、日本ゼオン（株）製の各々体積抵抗値の違うＧｅｃｈｒｏｎ １１００、Ｇｅｃｈｒｏｎ ３１００、Ｇｅｃｈｒｏｎ ３１０１、Ｇｅｃｈｒｏｎ ３１０２、Ｇｅｃｈｒｏｎ ３１０３、Ｇｅｃｈｒｏｎ ３１０５、Ｇｅｃｈｒｏｎ ３１０６等が挙げられ、２種類以上のグレードを組合せて使用してもよい。
【００５６】
エピクロロヒドリンゴム以外に、他の弾性材料を併用してもよい。但し、エピクロロヒドリンゴムは、例えば、全弾性材料に対して６０質量％以上（望ましくは８０％以上）含まれることがよい。
他の弾性材料としては、例えば、イソプレンゴム、エピクロルヒドリンゴム、ブチルゴム、ポリウレタン、シリコーンゴム、フッ素ゴム、スチレン−ブタジエンゴム、ブタジエンゴム、ニトリルゴム、エチレンプロピレンゴム、エチレン−プロピレン−ジエン３元共重合ゴム（ＥＰＤＭ）、アクリロニトリル−ブタジエン共重合ゴム（ＮＢＲ）、天然ゴム等、及びこれらのブレンドゴムが挙げられる。
なお、これら、エピクロロヒドリンゴムを含めた弾性材料は、発泡したものであっても無発泡のものであってもよい
【００５７】
導電剤としては、電子導電剤やイオン導電剤が挙げられる。電子導電剤の例としては、ケッチェンブラック、アセチレンブラック等のカーボンブラック；熱分解カーボン、グラファイト；アルミニウム、銅、ニッケル、ステンレス鋼等の各種導電性金属又は合金；酸化スズ、酸化インジウム、酸化チタン、酸化スズ−酸化アンチモン固溶体、酸化スズ−酸化インジウム固溶体等の各種導電性金属酸化物；絶縁物質の表面を導電化処理したもの；などの粉末が挙げられる。また、イオン導電剤の例としては、テトラエチルアンモニウム、ラウリルトリメチルアンモニウム等の過塩素酸塩、塩素酸塩等；リチウム、マグネシウム等のアルカリ金属、アルカリ土類金属の過塩素酸塩、塩素酸塩等；が挙げられる。これらの導電剤は、単独で用いてもよく、２種以上を組み合わせて用いてもよい。
【００５８】
導電剤の添加量は特に制限はないが、上記電子導電剤の場合は、弾性材料１００質量部に対して、１質量部以上３０質量部以下の範囲であることが望ましく、１５質量部以上２５質量部以下の範囲であることがより望ましい。一方、上記イオン導電剤の場合は、弾性材料１００質量部に対して、０．１質量部以上５．０質量部以下の範囲であることが望ましく、０．５質量部以上３．０質量部以下の範囲であることがより望ましい。
【００５９】
帯電部材１２１を構成する弾性層に配合されるその他添加剤としては、例えば、軟化剤、可塑剤、硬化剤、加硫剤、加硫促進剤、酸化防止剤、界面活性剤、カップリング剤、充填剤（シリカ、炭酸カルシウム等）等の通常弾性層に添加され得る材料が挙げられる。
【００６０】
帯電部材１２１を構成する弾性層の厚みは、平均膜厚で１ｍｍ以上１０ｍｍ以下程度とすることが望ましく、２ｍｍ以上５ｍｍ以下程度とすることがより望ましい。そして、弾性層の体積抵抗率は１０３Ωｃｍ以上１０１４Ωｃｍ以下が望ましい。
【００６１】
次に、クリーニング部材１２２について説明する。
クリーニング部材１２２は、帯電部材１２１の表面を清掃するための清掃部材であり、例えば、ロール状で構成されている。クリーニング部材１２２は、例えば、シャフトと、シャフトの外周面に弾性層と、で構成される。
【００６２】
クリーニング部材１２２を構成するシャフトは、導電性の棒状部材であり、その材質は例えば、鉄（快削鋼等），銅，真鍮，ステンレス，アルミニウム，ニッケル等の金属が挙げられる。また、クリーニング部材１２２を構成するシャフトとしては、外周面にメッキ処理を施した部材（例えば樹脂や、セラミック部材）、導電剤が分散された部材（例えば樹脂や、セラミック部材）等も挙げられる。クリーニング部材１２２を構成するシャフトは、中空状の部材（筒状部材）であってもよし、非中空状の部材であってもよい。
【００６３】
クリーニング部材１２２を構成する弾性層は、多孔質の３次元構造を有する発泡体からなり、内部や表面に空洞や凹凸部（以下、セルという。）が存在し、弾性を有していることがよい。クリーニング部材１２２を構成する弾性層は、ポリウレタン、ポリエチレン、ポリアミド、オレフィン、メラミン又はポリプロピレン、ＮＢＲ（アクリロニトリル−ブタジエン共重合ゴム）、ＥＰＤＭ（エチレン−プロピレン−ジエン共重合ゴム）、天然ゴム、スチレンブタジエンゴム、クロロプレン、シリコーン、ニトリル、等の発泡性の樹脂材料又はゴム材料を含んで構成される。
【００６４】
これらの発泡性の樹脂材料又はゴム材料のなかもで、帯電部材１２１との従動摺擦によりトナーや外添剤などの異物を効率的にクリーニングすると同時に、帯電部材１２１の表面にクリーニング部材１２２の擦れによるキズをつけ難くするために、また、長期にわたり千切れや破損が生じ難くするために、引き裂き、引っ張り強さなどに強いポリウレタンが特に好適に適用される。
【００６５】
ポリウレタンとしては、特に限定するものではなく、例えば、ポリオール（例えばポリエステルポリオール、ポリエーテルポリエステル、アクリルポリールなど）と、イソシアネート（２，４−トリレンジイソシアネート、２，６−トリレンジイソシアネートや４，４−ジフェニルメタンジイソシアネート、トリジンジイソシアネート、１，６−ヘキサメチレンジイソシアネートなど）の反応物が挙げられ、これらの鎖延長剤（例えば１，４−ブタンジオール、トリメチロールプロパンなど）による反応物であってもよい。なお、ポリウレタンは、発泡剤（水やアゾ化合物（アゾジカルボンアミド、アゾビスイソブチロニトリル等）を用いて発泡させるのが一般的である。
【００６６】
クリーニング部材１２２を構成する弾性層の２５ｍｍ当たりのセル数（個／２５ｍｍ）としては、２０／２５ｍｍ以上８０／２５ｍｍ以下であることが望ましく、３０／２５ｍｍ以上８０／２５ｍｍ以下であることがさらに望ましく、３０／２５ｍｍ以上５０／２５ｍｍ以下であることが特に望ましい。
【００６７】
クリーニング部材１２２を構成する弾性層の硬さとしては、１００Ｎ以上５００Ｎ以下が望ましく１００Ｎ以上４００Ｎ以下がさらに望ましく、１５０Ｎ以上４００Ｎ以下が特に望ましい。
【００６８】
次に導電性軸受け１２３について説明する。
導電性軸受け１２３は、帯電部材１２１とクリーニング部材１２２とを一体で回転自在に保持すると共に、当該部材同士の軸間距離を保持する部材である。導電性軸受け１２３は、導電性を有する材料で製造されていればいかなる材料及び形態でもよく、例えば、導電性のベアリングや導電性の滑り軸受けなどが適用される。
【００６９】
次に、電源について説明する。
電源は、導電性軸受け１２３へ電圧を印加することにより帯電部材１２１とクリーニング部材１２２とを同極性に帯電させる装置であり、公知の高圧電源装置が採用される。
【００７０】
−現像装置−
現像装置１６は、例えば、現像剤層を表面に形成させた現像剤保持体を像保持体１０に接触若しくは近接させて、像保持体１０の表面の潜像にトナーを付着させてトナー像を形成する現像装置である。現像装置１６の現像方式は、既知の方式として二成分現像剤による現像方式が好適に適用される。この二成分現像剤による現像方式には、例えば、カスケード方式、磁気ブラシ方式などがある。
【００７１】
−転写装置−
転写装置１８としては、例えば、コロトロン、スコロトロン等の非接触転写方式、被転写体Ａを介して導電性の転写ロールを像保持体１０に接触させ被転写体Ａにトナー像を転写する接触転写方式のいずれを適応してもよい。
【００７２】
−クリーニング装置−
クリーニング装置２０は、例えば、クリーニングブレード２０Ａを像保持体１０の表面に直接接触させて、表面に付着しているトナー、紙粉、ゴミ、放電生成物などを除去する部材である。
【００７３】
ここで、クリーニングブレード２０Ａは、像保持体１０に接触させ、像保持体１０が回転することで、像保持体１０の表面に付着したトナー等を付着物を掻き取ることで除去するが、その際、クリーニングブレード２０Ａにおける像保持体１０との接触部（クリーニングブレード２０Ａの先端と像保持体１０との間）にはトナー等の付着物による堆積物が堆積する。クリーニングブレード２０Ａにより除去される付着物の一部が、クリーニングブレード２０Ａと像保持体１０の間に挟まれることで堆積し、この堆積物により像保持体１０の表面のクリーニング効果が高められる。
そして、堆積物中のＳｉ含有量を、トナー中のＳｉ含有量よりも多くすることがよく、具体的には、トナー中のＳｉ含有量に対して２倍以上が望ましく、より望ましくは３倍以上、さらに望ましくは４倍以上であり、上限は５倍以下である。
これは、トナーにおいてトナー粒子に外添するシリカ粒子（塩素化合物を含むシリカ粒子）が、当該トナー中よりも、堆積物中で多く存在させることを意味している。
なお、トナー中のＳｉ含有量は、現像前のトナー中のＳｉ含有量、つまり、現像装置１６中でのトナー中のＳｉ含有量である。
また、堆積物中のＳｉ含有量は、画像の形成以降に堆積した堆積物中のＳｉ含有量である。
【００７４】
堆積物中及びトナー中のＳｉ含有量は、次のようにして求める。
トナー中の結着樹脂などに由来する炭素量（Ｃ量）に対するＳｉ量を表面Ｘ線解析ＸＰＳによる検出から算出する。堆積物も同様に、クリーニングブレードから掻き取った付着物量１ｇに含まれる炭素量（Ｃ量）に対するＳｉ量を表面Ｘ線解析ＸＰＳによって算出する。
また、堆積物中の塩素化合物（塩素）についても、対象物のＸＰＳにより確認される。
【００７５】
堆積物中のＳｉ含有量を増やす方法としては、１）トナー粒子へ外添するシリカ粒子の外添量を増やす方法、２）トナー粒子へ外添するシリカ粒子の粒径を大きくする方法、３）トナー粒子へ外添するシリカ粒子のトナー粒子に対して付着させる強さを弱くする方法、４）トナー粒子の粒度分布を狭くすることでトナー粒子個々の外添するシリカ粒子が付着する強さを揃える方法、５）トナー粒子の形状を球状に近づけることによりトナー粒子の凹部への外添するシリカ粒子の落ち込みを減らし、より像保持体１０の表面へシリカ粒子を残留しやすくする方法等が挙げられる。なお、これらの方法は複数を併用してもよい。
【００７６】
−定着装置−
定着装置２２としては、ヒートロールを用いる加熱定着装置が好適に適用される。加熱定着装置は、例えば、円筒状芯金の内部に加熱用のヒータランプを備え、その外周面に耐熱性樹脂被膜層あるいは耐熱性ゴム被膜層により、いわゆる離型層を形成した定着ローラと、この定着ローラに対し特定の接触圧で接触して配置され、円筒状芯金の外周面あるいはベルト状基材表面に耐熱弾性体層を形成した加圧ローラ又は加圧ベルトと、で構成される。未定着のトナー像の定着プロセスは、例えば、定着ローラと加圧ローラ又は加圧ベルトとの間に未定着のトナー像が転写された被転写体Ａを挿通させて、トナー中の結着樹脂、添加剤等の熱溶融による定着を行う。
【００７７】
−画像形成プロセス（画像形成方法）−
次に、本実施形態に係る画像形成装置１０１の画像形成プロセス（画像形成方法）について説明する。
本実施形態に係る画像形成装置１０１では、まず、像保持体１０が回転（例えば図中時計回りで回転）すると同時に、帯電装置１２の帯電部材１２１により帯電する。
次に、帯電装置１２の帯電部材１２１によって表面が帯電した像保持体１０は、露光装置１４により露光され、表面に静電荷像（潜像）が形成される。
次に、像保持体１０の表面に静電荷像（潜像）が現像装置１６に近づくと、現像装置１６において、静電荷像現像剤による磁気ブラシが像保持体１０に接触することで、静電荷像（潜像）にトナーが付着し、トナー像が形成される。
次に、トナー像が形成された像保持体１０がさらに回転すると、転写装置１６により、トナー像は被転写体Ａ上に転写される。これにより、トナー像にトナー像が形成される。
次に、トナー像が形成された被転写体Ａは、定着装置２２でトナー像が定着される。
【００７８】
ここで、トナー像が被転写体Ａに転写された後、像保持体１０は、転写後、クリーニング装置２０のクリーニングブレード２０Ａにより、表面に残ったトナーや放電生成物が除去される。そして、クリーニング装置２０において、転写残のトナーや放電生成物が除去された像保持体１０は、帯電装置１２の帯電部材１２１により、再び帯電せられ、露光装置１４において露光されて静電荷像（潜像）が形成され、次の画像形成プロセスが行われる。
【００７９】
以上説明した本実施形態に係る画像形成装置１０１では、静電荷像現像剤に含まれるトナーとして、アンモニウムイオンを残留するトナー粒子と、外添剤として塩素化合物を含むシリカ粒子と、を有するトナーが適用されている。
【００８０】
本実施形態では、本トナーを適用することで、画像流れが抑制される。
【００８１】
ここで、トナー中に含有されるアンモニウムイオンは、像保持体１０上に付着すると画像流れを生じると考えられている。このメカニズムは以下のように推定される。
像保持体１０上に付着したアンモニウムイオンは、空気中の水分を吸収する。初期においては問題はないが、出力画像を増加させることで、像保持体１０上のアンモニウムイオンがさらに増加し、像保持体１０上の電荷を徐々に漏洩させてゆく、通常潜像よりもトナーの粒径は小さいため現像することには影響は少ないものの、このアンモニウムイオンおよびこれに付着した水分は除去が困難であるため、静電潜像を形成する電荷をも漏洩するようになる。特にデジタル画像で形成される光を当て、像保持体１０上の電荷を消滅させ、静電潜像を形成する場合、静電潜像として形成された画像部、非画像部は電荷でその境が区別されることになるが、電荷が漏洩しやすくなってしまうと、この境を形成する電荷が、静電潜像側へ移動しやすくなる。一度、漏洩した電荷の部分付近は漏洩が生じやすいため、ここから次の電荷がさらに漏洩し、その結果、静電潜像、言い換えれば電荷のない部分は本来の潜像に比較して広がったような像となる。これを現像するとトナーは電荷のない部分に付着しやすくなるため、画像が流れたような画像として現像される。
【００８２】
そして、このような画像流れを引き起こすトナー粒子中のアンモニウムイオンは、結着樹脂の合成の際、トナー粒子の製造の際に混入されるものであり、洗浄等により除去することも従来行われてきているが、完全に除去し切れず、残留してしまうのが現状である。
【００８３】
これに対して、本実施形態の如く、トナー中に、塩素化合物を含むシリカ粒子を外添剤として含ませると、トナー粒子からアンモニウムイオンが外部へ移行したとき、シリカ粒子にアンモニウムイオンが接触し、シリカ粒子に含まれる塩素化合物と反応して塩を形成し、アンモニウムイオンがトナーの外部へ移行することを抑制するものと考えられる。その結果、アンモニウムイオンが像保持体１０の表面へ付着することが抑制され、画像流れが抑制されるものと考えられる。
【００８４】
また、本実施形態では、特に、エピクロロヒドリンゴムを含んで構成される表面層を持つ接触方式の帯電部材１２１を備える画像形成装置１０１において、本トナーを適用することで、画像流れが抑制される。
【００８５】
ここで、エピクロロヒドリンゴムを含んで構成される表面層を持つ接触方式の帯電部材１２１を適用したときの画像流れの発生機構は、以下のように考えられる。
エピクロロヒドリンゴムを含んで構成される表面層を持つ接触方式の帯電部材１２１を備える画像形成装置１０１において、トナーにおけるトナー粒子中にアンモニウムイオンが含まれると、トナー粒子（トナー）からアンモニウムイオンが外部へ移行し、像保持体１０の表面の水分によって像保持体１０の表面に付着する。付着したアンモニウムイオンは、像保持体１０の表面をクリーニングするクリーニングブレード２０Ａを摺り抜け、帯電部材１２１の表面に付着すると考えられる。帯電部材１２１の表面に付着したアンモニウムイオンは、帯電部材１２１の表面層を構成するエピクロロヒドリンゴムの残留塩素等と反応して塩を形成すると考えられる。
この塩は、大気中の水分を吸収し、帯電部材１２１の表面の放電量を下げると考えられる。像保持体１０の表面に付着するアンモニウムイオンの量が僅かであっても、経時により帯電部材１２１の表面に到達する量は累積し、帯電部材１２１の表面層を構成するエピクロロヒドリンゴムの残留塩素等と反応し、この塩は増加すると考えられる。その結果、帯電部材１２１の表面の放電量を下げ、帯電不良を招き、潜像の流れによる画像流れが発生するものと考えられる。
これは、高温高湿（例えば気温３０℃、湿度８５％）環境下、特に低温低湿（例えば気温１５℃、湿度３０％）環境下から高温環境下に移行した場合等、像保持体１０の表面が結露する等、像保持体１０の表面に水分が付着し易い環境下で、顕著に画像流れが発生し易くなるものと考えられる。
【００８６】
これに対して、本実施形態の如く、トナー中に、塩素化合物を含むシリカ粒子を外添剤として含ませると、トナー粒子からアンモニウムイオンが外部へ移行したとき、シリカ粒子にアンモニウムイオンが接触し、シリカ粒子に含まれる塩素化合物と反応して塩を形成し、アンモニウムイオンがトナーの外部へ移行することを抑制するものと考えられる。その結果、アンモニウムイオンが像保持体の表面へ付着し、帯電部材１２１の表面へ到達することが抑制されるものと考えられる。
このため、本実施形態では、上記トナーを適用することで、エピクロロヒドリンゴムを含んで構成される表面層を持つ接触方式の帯電部材１２１を備える画像形成装置１０１において、画像流れが抑制されると考えられる。
【００８７】
また、本実施形態では、上記トナーにおけるトナー粒子にアゾ基を持つ顔料を含ませている。トナー粒子にアゾ基を持つ顔料を含ませると、より効果的に画像流れが抑制される。
アゾ基を持つ顔料は、上述のように、塩酸を代表とする鉱酸の存在下で、アゾ化反応により合成された顔料であることから、合成後でも顔料分子中に鉱酸（例えば塩酸）が残留している。このアゾ基を持つ顔料とトナー粒子中に残留するアンモニウムイオンが接触すると、当該顔料中に残留する鉱酸（例えば塩酸）と反応し、塩を形成するものと考えられる。このため、アンモニウムイオンがトナー粒子自体の外部へ移行することを抑制するものと考えられる。
したがって、トナー粒子にアゾ基を持つ顔料を含ませると、より効果的に画像流れが抑制されると考えられる。
【００８８】
また、本実施形態では、クリーニングブレード２０Ａにおける像保持体１０との接触部に堆積する堆積物中のＳｉ含有量をトナー中のＳｉ含有量よりも多くしている。
堆積物中のＳｉ含有量をトナー中のＳｉ含有量よりも多くすると、より効果的に画像流れが抑制される。
クリーニングブレード２０Ａにおける像保持体１０との接触部に堆積する堆積物には、トナーに含まれる外添剤としてシリカ粒子（塩素化合物を含むシリカ粒子）がトナー粒子と共にクリーニングブレード２０Ａにより掻き取られ、含まれることとなる。堆積物中のシリカ粒子は、硬度が高いため、クリーニングブレード２０Ａの圧力（クリーニングブレード２０Ａを像保持体１０に押し付ける圧力）では潰れ難いと考えられる。
そして、その堆積物中のシリカ粒子の量（Ｓｉ含有量）を、トナー中のトナー粒子の量（Ｓｉ含有量）を多くするように、クリーニングブレード２０Ａと像保持体１０との間にシリカ粒子を供給することで、堆積物中にシリカ粒子の量が多くなり、クリーニング効果が高まり、像保持体１０に付着した付着したアンモニウムイオンが除去され易くすると共に、堆積物中のシリカ粒子にアンモニアイオンが接触することで、アンモニアイオンがシリカ粒子に含まれる塩素化合物と反応して塩を形成するものと考えられる。
これにより、トナーから外部へアンモニウムイオンが移行し、像保持体１０の表面に付着しても、アンモニウムイオンがクリーニングブレード２０Ａにおける像保持体１０との接触部に堆積する堆積物によって除去されることなり、像保持体１０の表面に残存し難くなる。
加えて、像保持体１０の表面に付着したアンモニウムイオンがクリーニングブレード２０Ａからすり抜けることが抑制されることとなり、その結果、トナーから外部へアンモニウムイオンが移行し、像保持体１０の表面に付着しても、アンモニウムイオンが帯電部材１２１の表面に到達することが抑制される。
したがって、堆積物中のＳｉ含有量をトナー中のＳｉ含有量よりも多くすると、より効果的に画像流れが抑制されると考えられる。
【００８９】
また、本実施形態では、帯電部材１２１の表面に接触し、帯電部材１２１の表面をクリーニングするクリーニング部材１２２を備えている。
クリーニング部材１２２を備えることで、エピクロロヒドリンゴムを含んで構成される表面層を持つ接触方式の帯電部材１２１を備える画像形成装置１０１において、より効果的に画像流れが抑制される。
像保持体１０の表面に付着したアンモニウムイオンがクリーニングブレード２０Ａからすり抜け、アンモニウムイオンが帯電部材１２１の表面に到達しても、帯電部材１２１の表面をクリーニングするクリーニング部材１２２により除去され易くなる。これにより、アンモニウムイオンが帯電部材１２１の表面層を構成するエピクロロヒドリンゴムの残留塩素等と反応して塩を形成することが抑制される。
したがって、クリーニング部材１２２を備えることで、エピクロロヒドリンゴムを含んで構成される表面層を持つ接触方式の帯電部材１２１を備える画像形成装置１０１において、より効果的に画像流れが抑制されると考えられる。
【００９０】
なお、本実施形態に係る画像形成装置１０１は、上記構成に限られず、例えば、中間転写体を利用した中間転写方式の画像形成装置、各色のトナー像を形成する画像形成ユニットを並列配置させた所謂タンデム方式の画像形成装置であってもよい。
【００９１】
一方、本実施形態に係る画像形成装置１０１は、図６に示すように、露光のための開口部２４Ａ、取り付けレール２４Ｂが備えられた筐体２４により、像保持体１０と、帯電装置１２と、現像装置１６と、クリーニング装置２０と、を一体的に組み合わせて保持して構成し、カートリッジ化したプロセスカートリッジ１０２を備えてもよい。そして、プロセスカートリッジ１０２は、上記図５に示す画像形成装置１０１に脱着自在に装着されている。
プロセスカートリッジ１０２は、上記構成に限られず、現像装置１６を備え、その他、必要に応じて、例えば、像保持体１０、露光装置１４、転写装置１８、及びクリーニング装置２０を備える構成であればよい。
【実施例】
【００９２】
以下、本発明を実施例に基づきさらに詳細に説明するが、本発明は下記実施例により限定されるものではない。なお、特に断りがない限り、「部」は、「質量部」を意味する。
【００９３】
［ポリエステル樹脂の合成］
−ポリエステル樹脂（１）の合成−
加熱乾燥した二口フラスコに、ポリオキシプロピレン（２，２）−２，２−ビス（４−ヒドロキシフェニル）プロパン８０モル部と、エチレングリコール１０モル部と、シクロヘキサンジオール１０モル部と、テレフタル酸８０モル部と、イソフタル酸１０モル部と、ｎ−ドデセニルコハク酸１０モル部を原料に、触媒としてジブチル錫オキサイドを入れ、容器内に窒素ガスを導入して不活性雰囲気に保ち昇温した後、１５０から２３０℃で約１２時間共縮重合反応させ、その後、２１０から２５０℃で徐々に減圧して、ポリエステル樹脂（１）を合成した。
【００９４】
得られたポリエステル樹脂（１）の重量平均分子量（Ｍｗ）は、１７，２００であった。また、ポリエステル樹脂（１）の酸価は１２．４ｍｇＫＯＨ／ｇであった。
【００９５】
さらに、ポリエステル樹脂（１）のガラス転移温度を、示差走査熱量計（ＤＳＣ）を用いて測定し、ＪＩＳ規格（ＪＩＳ  Ｋ−７１２１参照）により解析して得た。
その結果、明確なピークを示さず、階段状の吸熱量変化が観察された。階段状の吸熱量変化の中間点をとったガラス転移温度（Ｔｇ）は５９℃であった。
【００９６】
［ポリエステル樹脂分散液の調製］
−ポリエステル樹脂分散液（Ａ１）の調製−
・ポリエステル樹脂（１）                  １００質量部
・酢酸エチル                                ７０質量部
・イソプロピルアルコール                    １５質量部
【００９７】
５Ｌのセパラブルフラスコに上記酢酸エチルと上記イソプロピルアルコールとの混合溶媒を投入し、これに上記樹脂を徐々に投入して、スリーワンモーターで攪拌を施し、完全に溶解させて油相を得た。
【００９８】
この攪拌されている油相に１０質量％アンモニア水溶液を合計で３．５質量部となるようにスポイトで徐々に滴下し、更にイオン交換水２３０質量部を１０ｍｌ／ｍｉｎの速度で徐々に滴下して転相乳化させ、更にエバポレータで減圧しながら脱溶剤を実施し、「ポリエステル樹脂（１）」を含む「ポリエステル樹脂分散液（Ａ１）」を得た。この分散液中に分散する樹脂粒子の体積平均粒径は１８２ｎｍであった。なお、分散液の樹脂粒子濃度はイオン交換水で調整して２０質量％とした。
【００９９】
−ポリエステル樹脂分散液（Ａ２）〜（Ａ１３）の調製−
表１に従って、油相に滴下する１０質量％アンモニア水溶液の合計量（表１中、滴下ＮＨ４ＯＨと標記）を変更すると共に、得られたポリエステル樹脂分散液に対して、０．０１Ｎ水酸化ナトリウム水溶液を合計で表１に従った量（表１中、滴下ＮａＯＨと標記）となるようにスポイトで除々に滴下した以外は、ポリエステル樹脂分散液（Ａ１）と同様にして、各ポリエステル樹脂分散液を得た。
【０１００】
【表１】
2012068307.tif 000003
【０１０１】
［着色剤分散液の調製］
−着色剤分散液（Ｂ１）の調製−
・シアン顔料                                                  １０００質量部
（大日精化（株）製、Ｐｉｇｍｅｎｔ  Ｂｌｕｅ  １５：３（銅フタロシアニン））
・アニオン界面活性剤（第一工業製薬社製、ネオゲンＲ）              １５質量部
・イオン交換水                                                ９０００質量部
以上を混合し、溶解し、高圧衝撃式分散機アルティマイザー（（株）スギノマシン製、ＨＪＰ３０００６）を用いて１時間ほど分散して、着色剤（顔料）を分散させてなる着色剤分散液を調製した。着色剤分散液における着色剤（顔料）粒子の体積平均粒径は０．１６μｍ、固形分濃度は２０％であった。この分散液を遠心分離（１００００ｒｐｍ、６０分）し、上澄みを少量取り出し、乾燥させ元素分析したところ、塩素は確認されなかった。
【０１０２】
−着色剤分散液（Ｂ２）〜（Ｂ５）の調整−
表２に従って、着色剤（顔料）の種類を変更した以外は、着色剤分散液（Ｂ１）と同様にして、各着色剤分散液を得た。
【０１０３】
【表２】
2012068307.tif 000004
【０１０４】
なお、表２中、着色剤（顔料）の詳細は以下の通りである。
・Ｂ１５：３＝シアン顔料（大日精化（株）製、Ｐｉｇｍｅｎｔ  Ｂｌｕｅ  １５：３  （銅フタロシアニン））
・Ｙ１７＝イエロー顔料（大日精化（株）製、セイカ  ファースト  イエロー  ２０５４（ジスアゾイエロー：アゾ基を持つ顔料））
・Ｙ１１０＝イエロー顔料（ＢＡＳＦ製、ＣＲＯＭＯＰＨＴＡＬ  Ｙｅｌｌｏｗ  ２ＲＬＰ（イソインドリノン））
・Ｒ１２２＝マゼンタ顔料（大日精化（株）製、クロモファイン  マゼンタ  ６８８７（キナクリドン））
・Ｒ５７：１＝マゼンタ顔料（大日精化（株）製、セイカ  ファースト  カーミン  １４７６Ｔ−７（アゾ基を持つ顔料））
なお、着色剤分散液（Ｂ１）と同様の方法で塩素の確認を着色剤分散液（Ｂ２）から（Ｂ５）について行ったところ着色剤分散液（Ｂ２）および着色剤分散液（Ｂ５）の上澄みより塩素が検出された。
【０１０５】
［離型剤分散液の調製］
−離型剤分散液（Ｃ１）の調製−
・パラフィンワックス（日本精蝋（株）製、ＨＮＰ−９、融点：７５℃）：５０質量部
・アニオン性界面活性剤（第一工業製薬（株）製、ネオゲンＲＫ）：０．５質量部
・イオン交換水：２００質量部
以上を混合して９５℃に加熱し、ホモジナイザー（ＩＫＡ社製、ウルトラタラックスＴ５０）を用いて分散した。その後、マントンゴーリン高圧ホモジナイザ（ゴーリン社）で分散処理し、離型剤を分散させてなる離型剤分散液（固形分濃度：２０％）を調製した。離型剤粒子の体積平均粒径は０．２３μｍであった。
【０１０６】
［トナー粒子の作製］
−トナー粒子（１）の作製−
・ポリエステル樹脂分散液（Ａ１）                    ２６７質量部
・着色剤分散液（Ｂ２）                                ２５質量部
・離型剤分散液（Ｃ１）                                ４０質量部
・アニオン性界面活性剤（ＴｅｙｃａＰｏｗｅｒ）      ２．０質量部
上記原料を２Ｌの円筒ステンレス容器に入れ、ホモジナイザー（ＩＫＡ社製、ウルトラララックスＴ５０）を用い、ホモジナイザーの回転数を４０００ｒｐｍにして、せん断力を加えながら１０分間分散して混合した。次いで、凝集剤としてポリ塩化アルミニウムの１０％硝酸水溶液１．７５質量部を徐々に滴下して、ホモジナイザーの回転数を５０００ｒｐｍにして１５分間分散して混合し、原料分散液とした。
【０１０７】
その後、攪拌装置、温度計を備えた重合釜に原料分散液を移し、マントルヒーターにて加熱し始め、４２℃にて凝集粒子の成長を促進させた。この際、０．３Ｎの硝酸や１Ｎの水酸化ナトリウム水溶液を用いて原料分散液のｐＨを３．２以上３．８以下の範囲に調整した。原料分散液を上記ｐＨ範囲に保持して２時間ほど放置し、凝集粒子を形成した。この凝集粒子の体積平均粒子径は５．４μｍであった。
【０１０８】
次に、原料分散液にポリエステル樹脂分散液（Ａ１）１００質量部を追添加し、前記凝集粒子の表面にポリエステル樹脂（１）の樹脂粒子を付着させた。さらに、原料分散液を４４℃に昇温し、光学顕微鏡及びマルチサイザーＩＩを用いて、粒子の大きさ及び形態を確認しながら凝集粒子を整えた。その後、凝集粒子を融合させるために、原料分散液にＮａＯＨ水溶液を滴下してｐＨを７．５に調整した後、原料分散液を９５℃まで昇温させた。その後、３時間原料分散液を放置して凝集粒子を融合させ、光学顕微鏡で凝集粒子が融合したのを確認した後、原料分散液を１．０℃／分の降温速度で冷却した。
得られた原料分散液には、トナー粒子が形成されていた。
【０１０９】
次に、原料分散液をろ過し、得られた固液分離後のトナー粒子を、トナー粒子固形分量に対して２０倍量の３０℃のイオン交換水中に分散して水洗を行った。
そして、この水洗を１０回繰り返した後、ループ型気流式乾燥機を用いてサイクロン捕集での乾燥、分級を行い、トナー粒子（１）を得た。
【０１１０】
−トナー粒子（２）〜（１７）−
表３に従って、ポリエステル樹脂分散液、着色剤分散液を変更した以外は、トナー粒子（１）と同様にして、各トナー粒子を得た。
【０１１１】
【表３】
2012068307.tif 000005
【０１１２】
［トナーの作製］
−トナー（１）の作製−
トナー粒子（１）１００質量部に対して、外添剤として、下記シリカ粒子（Ｄ１）１質量部を添加し、ヘンシェルミキサー（先端の周速３０ｍ／秒で１分間）で混合した後、シリカ粒子（Ｄ１）を０．５質量部加え、さらに先端の周速１５ｍ／秒で２分間混合し、その後シリカ粒子（Ｄ１）を０．５質量部さらに添加した後、周速２２ｍ／秒で３分間混合してトナー（１）を得た。得られたトナー（トナー粒子）のアンモニウムイオン含有量を表３に示す。
得られたトナー中のＳｉ含有量として、トナーのＳｉ／Ｃ含有量比を表５に示す。
【０１１３】
−トナー（２）〜（１７）の製造−
表４に従って、トナー粒子、外添剤を変更した以外は、トナー（１）と同様にして、各トナーを作製した。
得られたトナー中のＳｉ含有量として、トナーのＳｉ／Ｃ含有量比を表５に示す。
【０１１４】
−トナー（１８）（混練粉砕法）− 
ポリエステル樹脂（１）１００質量部とＹ１７＝イエロー顔料（大日精化（株）製、セイカ  ファースト  イエロー  ２４００（Ｂ）（ジスアゾイエロー））４質量部、離型剤パラフィンワックス（日本精蝋（株）製、ＨＮＰ−９、融点：７５℃）の４質量部とを、バンバリー型混練機で溶融混練し、冷却後粗粉砕し、さらにジェット式微粉砕機で粉砕後これに水酸化アンモニウム２質量部を加え、エルボージェット分級機（マツボー社製）にて分級し、平均粒径が７．０μｍのトナー粒子（１８）を製造し、トナー（１）と同様に外添して。得られたトナー（１８）のアンモニウムイオン含有量は３０ｐｐｍであった。
【０１１５】
−トナー（１９）−
トナー粒子（１２）  １００質量部とシリカ粒子（Ｄ１）  ２質量部を添加し、ヘンシェルミキサー（先端の周速３０ｍ／秒で２０分間）で混合してトナー（１９）を得た。
【０１１６】
−トナー（２０）−
トナー粒子（１２）  １００質量部とシリカ粒子（Ｄ１）  ０．５質量部を添加し、ヘンシェルミキサー（先端の周速３０ｍ／秒で１分間）で混合した後、シリカ粒子（Ｄ１）を０．５質量部加え、さらに先端の周速１５ｍ／秒で２分間混合しトナー（２０）を得た。
【０１１７】
−トナー（２１）−
トナー粒子（１２）  １００質量部とシリカ粒子（Ｄ２）を用いた以外はトナー（１）と同様にしてトナー（２１）を作製した。
【０１１８】
−トナー（２２）−
トナー粒子（１２）  １００質量部とシリカ粒子（Ｄ３）を用いた以外はトナー（１）と同様にしてトナー（２２）を作製した。
【０１１９】
−トナー（２３）−
トナー粒子（１２）  １００質量部とシリカ粒子（Ｄ４）を用いた以外はトナー（１）と同様にしてトナー（２３）を作製した。
【０１２０】
−トナー（２４）−
トナー粒子（３）  １００質量部とシリカ粒子（Ｄ４）を用いた以外はトナー（１）と同様にしてトナー（２４）を作製した。
【０１２１】
−トナー（２５）−
トナー粒子（１２）  １５質量部とシリカ粒子（Ｄ１）  １．５質量部を添加し、ヘンシェルミキサー（先端の周速２２ｍ／秒で１分間）で混合した後、トナー粒子（１２）  ８５質量部とシリカ粒子（Ｄ１）  ０．５質量部を加え、さらに先端の周速３０ｍ／秒で１０分間混合しトナー（２５）を得た。
【０１２２】
−トナー（２６）−
トナー粒子（１２）  １５質量部とシリカ粒子（Ｄ１）  １．０質量部を添加し、ヘンシェルミキサー（先端の周速２２ｍ／秒で１分間）で混合した後、トナー粒子（１２）  ８５質量部とシリカ粒子（Ｄ１）  １．０質量部を加え、さらに先端の周速３０ｍ／秒で１０分間混合しトナー（２６）を得た。
【０１２３】
−トナー（２７）−
トナー粒子（１２）  １５質量部とシリカ粒子（Ｄ１）  １．０質量部を添加し、ヘンシェルミキサー（先端の周速２２ｍ／秒で１分間）で混合した後、トナー粒子（１２）  ８５質量部とシリカ粒子（Ｄ１）１．０質量部を加え、さらに先端の周速３０ｍ／秒で５分間混合しトナー（２７）を得た。
【０１２４】
−トナー（２８）−
トナー粒子（１２）  １０質量部とシリカ粒子（Ｄ１）  ０．５質量部を添加し、ヘンシェルミキサー（先端の周速１５ｍ／秒で１分間）で混合した後、トナー粒子（１２）  ９０質量部とシリカ粒子（Ｄ１）  １．５質量部を加え、さらに先端の周速２２ｍ／秒で５分間混合しトナー（２８）を得た。
【０１２５】
−トナー（２９）−
トナー粒子（９）を用いる以外はトナー（２８）と同様にしてトナー（２９）を得た。
【０１２６】
−トナー（３０）−
トナー粒子（５）を用いる以外はトナー（２７）と同様にしてトナー（３０）を得た。
【０１２７】
−トナー（３１）−
トナー粒子（５）を用いる以外はトナー（２５）と同様にしてトナー（３１）を得た。
【０１２８】
−トナー（３２）−
トナー粒子（４）を用いる以外はトナー（２７）と同様にしてトナー（３２）を得た。
【０１２９】
−トナー（３３）−
トナー粒子（３）を用いる以外はトナー（２５）と同様にしてトナー（３３）を得た。
【０１３０】
−トナー（３４）−
トナー粒子（３）を用いる以外はトナー（１９）と同様にしてトナー（３４）を得た。
【０１３１】
−トナー（３５）−
トナー粒子（２）を用いる以外はトナー（２５）と同様にしてトナー（３５）を得た。
【０１３２】
【表４】
2012068307.tif 000006
【０１３３】
なお、表４中、外添剤の詳細は以下の通りである。
・シリカ粒子（Ｄ１）：塩素化合物含有シリカ粒子
シリカ粒子（Ｄ１）は、次のようにして得られたものである。ＡＥＲＯＳＩＬ１３０（日本アエロジル社製、１６ｎｍ）１００質量部をヘキサメチルジシラザン（ＳＺ６０７９  ：東レ−ダウコーニングシリコーン社製）２質量部を０．２モル／ｌの濃度の塩酸３０質量部、メタノール３０質量部の混合液中に加えた混合溶液中に入れ、攪拌しながら５０℃で放置し、その後エバポレーターで水を除去し、除去後９０℃で１時間加熱し、さらに解砕し、シリカ粒子（Ｄ１）を得た。
ＸＰＳにより測定したところ、得られたシリカ粒子（Ｄ１）には、塩素が全元素中０．８％含まれていた。
【０１３４】
・シリカ粒子（Ｄ２）：塩素化合物非含有シリカ粒子
シリカ粒子（Ｄ２）は、次のようにして得られたものである。ヘキサメチルジシラザンの代わりにメチルトリメトキシシラン（ＳＺ６０７０  ：東レ−ダウコーニングシリコーン社製）をメタノール６０質量部中に入れ、ＡＥＲＯＳＩＬ１３０に処理した以外はシリカ粒子（Ｄ１）と同様にシリカ粒子（Ｄ２）を得た。
ＸＰＳにより測定したところ、得られたシリカ粒子（Ｄ２）には、塩素化合物が含まれていなかった。
【０１３５】
・シリカ粒子（Ｄ３）
シリカ粒子（Ｄ３）としては、メチルトリメトキシシランの代わりにＮ−β−（Ｎ−ビニルベンジルアミノエチル）−γ−アミノプロピルトリメトキシシラン・塩酸塩（ＳＺ６０３２  ：東レ−ダウコーニングシリコーン社製）にした以外はシリカ粒子（Ｄ２）と同様にシリカ粒子（Ｄ３）を得た。
ＸＰＳにより測定したところ、得られたシリカ粒子（Ｄ３）には、塩素が全元素中０．０２％含まれていた。
【０１３６】
・シリカ粒子（Ｄ４）
シリカ粒子（Ｄ４）は、次のようにして得られたものである。ＡＥＲＯＳＩＬ１３０に代えてＡＥＲＯＳＩＬ３８０（日本アエロジル社製、７ｎｍ）を用いた以外はシリカ粒子（Ｄ１）と同様にシリカ粒子（Ｄ４）を得た。得られたシリカ粒子（Ｄ４）には、塩素が全元素中０．８％含まれていた。
【０１３７】
［実施例１〜３３、比較例１］
（現像剤の作製）
表５に従って、得られたトナー８質量部と下記キャリア９２質量部を２ＬのＶブレンダーに入れ、２０分間撹拌し、その後、孔径２１２μｍのメッシュで篩分して、各現像剤を作製した。
【０１３８】
−キャリアの製造−
・フェライト粒子（平均粒径；３５μｍ）                            １００質量部
・トルエン                                                          １４質量部
・メタクリル酸メチル−メタクリル酸パーフルオロオクチルエチル共重合体（共重合比８：２）、Ｍｗ７６０００                                            １．６質量部
サンドミルを用いてこれらを分散させたものを、さらに１０分間スターラーで撹拌し、被膜層形成液を調合した。次に、この被膜層形成液とフェライト粒子（４５μｍ）とを真空脱気型ニーダーにいれ、温度６０℃において３０分間攪拌した後、減圧してトルエンを留去して、樹脂被膜層を形成してキャリアを得た。
【０１３９】
（評価１）
富士ゼロックス社製Ａｐｅｏｓ  Ｐｏｒｔ−ＩＩ  Ｃ４３００改造機（現像機内に現像剤がなくても１つの現像機内に現像剤が入っている状態であれば出力可能なようにしたもの）を用い、得られた現像剤を現像機に、得られた現像剤と同じ種類のトナーをトナーカートリッジに入れ、気温１５℃、湿度３０％の環境下で１０００枚、３ｇ／ｍ２のトナー載り量でベタ画像を用紙（Ｃ２ｒ紙、７０ｇ／ｃｍ２）に対して連続して出力した。
その後、気温３０℃、湿度８５％の環境下に２４時間放置し、放置後に出力した画像について、電子写真学会テストチャート  Ｎｏ．１−Ｒを用い、アルファベットの「Ａ」の部分の画像流れの評価（画像流れの評価Ａ）を目視で行った。
評価基準を以下に示す。
Ｇ５：最小の「Ａ」においても像流れは確認できない
Ｇ４：像流れは発生しているものの最小の「Ａ」を読むことができる。
Ｇ３：像流れは発生し最小の「Ａ」を読むことができないが、次に大きい「Ａ」は読むことができる。
Ｇ２：像流れは発生し次に大きい「Ａ」まで読めないが、３番目に大きいＡは読むことができる。
Ｇ１：３番目に大きいＡも読むことはできない。
なお、許容できるのはＧ２までである。
【０１４０】
また、画像流れの評価Ｂとして、出力を１０００枚ごとに３０分放置（上記評価Ｂと同じ環境下での放置）を繰り返し、各１０００枚出力した最後の１枚について、評価Ｂと同様に評価を行った。評価基準は上記の通りである。
【０１４１】
また、前記気温１５℃、湿度３０％の環境下で１０００枚、３ｇ／ｍ２のトナー載り量でベタ画像を取った段階でクリーニングブレードにおける像保持体（感光体）との接触部に堆積した堆積物を採取し、堆積物中のＳｉ含有量として、ＳｉとＣの量比（Ｓｉ／Ｃ含有量比）を測定した。
また、堆積物のＳｉ／Ｃ含有量比とトナーのＳＩ/Ｃ含有量比との比（堆積物／トナー）も、示す。
【０１４２】
なお、富士ゼロックス社製Ａｐｅｏｓ  Ｐｏｒｔ−ＩＩ  Ｃ４３００改造機に備える帯電部材（帯電ロール）、帯電部材用クリーニング部材（帯電部材用クリーニングロール）の詳細は、以下の通りである。
【０１４３】
−帯電部材；帯電ロール−
弾性材料（エピクロロヒドリン−エチレンオキシド−アリルグリシジルエーテル共重合ゴム）  １００質量部に対して、導電剤（カーボンブラック  アサヒサーマル：旭カーボン社製）１５質量部、加硫剤（硫黄  ２００メッシュ：鶴見化学工業社製）１質量部、及び加硫促進剤（ノクセラーＤＭ：大内新興化学工業社製）：２．０質量部等を加えた混合物を、オープンロールで混練りし、ＳＵＳ３０３からなる直径８ｍｍのシャフト（導電性支持体）外周面に接着層を介してプレス成形機を用いて、厚み７ｍｍの弾性層を形成し、直径１５ｍｍのロールを得た。その後、研磨により、厚み６ｍｍの弾性層を有する直径１４ｍｍの帯電ロール（帯電部材）を得た。
【０１４４】
−帯電部材用クリーニング部材；帯電部材用クリーニングロール−
発泡ウレタン（ＥＰＭ−７０；株式会社イノアックコーポレーション社製）の角材にドリルにてΦ５ｍｍの穴を開け、接着剤を塗布した外径６ｍｍのシャフト（外径φ６、全長３３７ｍｍ、軸受け部の外径φ４、長さ６ｍｍのシャフトを使用。発泡ウレタンの有効長は３２０ｍｍ。）を挿入し、その後研磨することで、外径１０ｍｍの発泡ロールを作製した。帯電部材用クリーニングロールを得た。
【０１４５】
（評価２）
使用した富士ゼロックス社製Ａｐｅｏｓ  Ｐｏｒｔ−ＩＩ  Ｃ４３００改造機から、帯電部材用クリーニングロールを取り除いた以外は、評価１と同様にして評価を行った。
【０１４６】
以上の評価結果を表５に示す。なお、評価２では、画像流れ評価Ｂのみ示す。
【０１４７】
【表５】
2012068307.tif 000007
【０１４８】
なお、比較例２としてトナー１３を用いた場合を検討した。細線部に飛び散りがあり前記評価に関して「Ａ」の像流れの評価が正しくできないため、他の実施例、比較例と同様の評価は実施しなかった。
【０１４９】
上記結果から、外添剤として、塩素化合物を含むシリカ粒子を適用した本実施例では、比較例と比べ、画像流れが抑制されることがわかる。
また、アゾ基を持つ顔料を適用した実施例１２、１３では、他の顔料を適用した実施例１４、１５、１６に比べ、画像流れが抑制されることがわかる。
また、クリーニングブレードの堆積物中のＳｉ含有量をトナー中のＳｉ含有量よりも多くすると、ＳＩ含有量が少ない場合に比べ、画像流れがより抑制されることがわかる。
また、評価１と評価２とから、帯電部材用クリーニングロールを備えた方が、画像流れが抑制されることがわかる。
【符号の説明】
【０１５０】
１０   像保持体
１２   帯電装置
１２１ 帯電部材
１２２ クリーニング部材
１４   露光装置
１６   現像装置
１６   転写装置
１８   転写装置
２０   クリーニング装置
２０Ａ クリーニングブレード
２２   定着装置
２４   筐体
２４Ａ 開口部
２４Ｂ レール
１０１ 画像形成装置
１０２ プロセスカートリッジ
Ａ     被転写体
【図１】
2012068307.tif 000008
【図２】
2012068307.tif 000009